(57)【要約】【課題】髪の毛や固形ゴミを始めとするダストの捕集性能が高く、また清掃時の摩擦抵抗が低い清掃用ウエットシートを提供すること。【解決手段】ウエットシート１０は、繊維ウエブ１１ａ，１１ｂを水流交絡させて形成された繊維集合体１１を具備し、繊維集合体１１に水性洗浄剤が含浸されてなる。繊維集合体１１の少なくとも一面が、繊維集合体１１の構成繊維の交絡によって形成された多数の凸部２２と、凸部２２を取り囲む形状の凹部２１とを有する。繊維集合体１１の前記一面は、サンドペーパー（粒度１２００番）に対する静摩擦抵抗値が９００〜２５００ｃＮである。【選択図】図１
2011224385.tif 000002
【特許請求の範囲】
【請求項１】
繊維ウエブを水流交絡させて形成された繊維集合体を具備し、該繊維集合体に水性洗浄剤が含浸されてなり、
前記繊維集合体の少なくとも一面が、該繊維集合体の構成繊維の交絡によって形成された多数の凸部と、該凸部を取り囲む形状の凹部とを有し、
前記繊維集合体の前記一面は、サンドペーパー（粒度１２００番）に対する静摩擦抵抗値が９００〜２５００ｃＮである清掃用ウエットシート。
【請求項２】
各凸部の面積が１〜１５ｃｍ2であり、凹部の面積率が１０〜７０％である請求項１記載の清掃用ウエットシート。
【請求項３】
前記水性洗浄剤の含浸率が、含浸前のウエットシートに対して１００〜５００重量％であり、
４００ｇｆ／１００ｃｍ2荷重下での該水性洗浄剤の放出量が０．００１〜０．０２ｇ／１００ｃｍ2である請求項１又は２記載の清掃用ウエットシート。
【請求項４】
前記繊維集合体の内部に網状シートが配されており、該繊維集合体の構成繊維が網状シートに交絡している請求項１ないし３の何れかに記載の清掃用ウエットシート。
【請求項５】
前記凸部内に、複数の小凸部及び小凹部が形成されている請求項１ないし４の何れかに記載の清掃用ウエットシート。
【請求項６】
前記繊維集合体が、親水性の合成繊維を含む請求項１ないし５の何れかに記載の清掃用ウエットシート。
【発明の詳細な説明】
【技術分野】
【０００１】
本発明は、主として繊維材料からなる清掃用ウエットシートに関する。
【背景技術】
【０００２】
繊維材料からなり水性洗浄剤が含浸された清掃用ウエットシートは、水性洗浄剤が含浸されていない清掃用ドライシートと異なり、構成繊維の交絡状態を低くして繊維を緩く絡ませただけでは、繊維の絡み合いに起因する髪の毛などのダストの捕集性能を高めることが容易でない。この理由は、洗浄剤によって構成繊維間の相互作用が強くなり、繊維の自由度が低下する傾向にあるからである。また、シートから清掃対象面に放出された洗浄剤の界面張力によってダストが清掃対象面に付着しやすくなる傾向にあるからである。これらの傾向は、ワイパーなどの清掃道具にシートを装着して使用した場合に顕著になる。
【０００３】
清掃用ウエットシートに対する別の課題として、洗浄剤の過剰放出の防止がある。洗浄剤が過剰に放出されると、それに起因して清掃時の摩擦抵抗が高まり、清掃の操作性を低下させる可能性がある。
【０００４】
以上のような課題に対して、本出願人は先に、繊維絡合で形成された不織布からなり、その表面層のサンドペーパー（粒度１２００番）に対する静摩擦抵抗値が、９００〜２５００ｃＮである低絡合状態になっている清掃用ウエットシートを提案した（特許文献１参照）。このウエットシートは、エンボス加工を施して形成された菱形形状の凹凸模様を有している。エンボス加工による凹凸模様の形成は、清掃対象面との接触面積を低減させ清掃時のシートの操作性を高めることを目的としている。
【０００５】
このウエットシートとは別に本出願人は、繊維ウエブを水流交絡させて形成された繊維集合体及び網状シートを具備し、該繊維集合体から構成される多数の凹凸部を有するシートであって、前記水流交絡によって前記繊維ウエブの構成繊維間が絡合していると共に該構成繊維と前記網状シートとが絡合して両者が一体化されている嵩高シートも提案した（特許文献２参照）。この嵩高シートは、フローリングの溝、家具や電化製品の凹凸面に存するダストの捕集性に優れたものである。しかし特許文献２には、洗浄剤の放出量の制御を始めとするウエットシートに要求される各種特性についての記載はない。
【０００６】
【特許文献１】特開２００１−２６９３００号公報
【特許文献２】特開２００１−３３６０５２号公報
【発明の開示】
【発明が解決しようとする課題】
【０００７】
本発明の目的は、前述した従来技術のシートよりも更に性能が向上した清掃用ウエットシートを提供することにある。
【課題を解決するための手段】
【０００８】
本発明は、繊維ウエブを水流交絡させて形成された繊維集合体を具備し、該繊維集合体に水性洗浄剤が含浸されてなり、
前記繊維集合体の少なくとも一面が、該繊維集合体の構成繊維の交絡によって形成された多数の凸部と、該凸部を取り囲む形状の凹部とを有し、
前記繊維集合体の前記一面は、サンドペーパー（粒度１２００番）に対する静摩擦抵抗値が９００〜２５００ｃＮである清掃用ウエットシートを提供するものである。
【発明の効果】
【０００９】
本発明の清掃用ウエットシートは、髪の毛や固形ゴミを始めとするダストの捕集性能が高いものである。また、清掃時の摩擦抵抗が低く、操作性が良好なものである。
【図面の簡単な説明】
【００１０】
【図１】本発明の清掃用ウエットシートの一実施形態を示す斜視図である。
【図２】図１におけるII−II線断面図である。
【図３】静摩擦抵抗値の測定方法を示す模式図である。
【図４】洗浄剤の放出量の測定方法を示す模式図である。
【図５】図１に示す清掃用ウエットシートを製造するための好適な装置を示す模式図である。
【図６】図５における凹凸賦与部の要部を拡大して示す模式図である。
【図７】図５の凹凸賦与部における第１パターニング部材を示す図である。
【図８】図５の凹凸賦与部における第２パターニング部材を示す図である。
【図９】図６に示す凹凸賦与部による凹凸賦形の状態を示す模式図である。
【発明を実施するための形態】
【００１１】
以下本発明を、その好ましい実施形態に基づき図面を参照しながら説明する。図１には本発明の清掃用ウエットシートの一実施形態の斜視図が示されている。図２は、図１におけるII−II線断面図である。本実施形態のウエットシート１０は、主として繊維材料から構成されている繊維シートに水性洗浄剤が含浸されてなるものである。ウエットシート１０は、繊維ウエブの水流交絡で形成された繊維集合体１１と、繊維集合体１１の内部に配された網状シート１２とから構成されている。繊維集合体１１と網状シート１２とは、水流交絡によって繊維集合体１１の構成繊維が網状シート１２と絡合し、両者が一体化している。
【００１２】
繊維集合体１１はその構成繊維の絡合のみによって形成されていることが好ましい。こうすることで、熱可塑性樹脂からなる繊維を融着することで結合した繊維集合体と異なり、ウエットシート１０は肌触りが良くなり、髪の毛や細かなダスト等の汚れの捕集性及び保持性に優れるようになる。
【００１３】
清掃用ウエットシート１０は、凹部２１及び凸部２２を有している。凸部２２は、凹部２１によって取り囲まれている。図１に示すように、凹部２１は菱形の格子状の形状をしている。凹部２１の菱形格子は、ウエットシート１０の平面方向にわたって連続している。凸部２２は凹部２２の各格子内にそれぞれ位置している。凹部２１は連続した閉じた形状をしているので、凸部２２は、凹部２１によって区画され個々独立している。凸部２２は、凹部２１の菱形格子の格子内の形状に対応した菱形をしている。尤も、凸部２１を取り囲む凹部２２は必ずしも連続した閉じた形状をしていなくてもよい。例えば凸部２１を取り囲む見掛けの凹部２２の面積に対して、３０％未満、特に１０％未満の面積率で、凹部２１が一部欠落して不連続の閉じた形状をなしていてもよい。
【００１４】
凹部２１及び凸部２２は、それらの繊維密度及び厚みによって区別される。具体的には、凹部２１は、凸部２２に比較して繊維密度が大きく且つ厚みが小さくなっている。一方、凸部２２は、凹部２１に比較して繊維密度が小さく且つ厚みが大きくなっている。その結果、ウエットシート１０においては、その少なくとも一方の面側において、厚みの大きな凸部２２と、厚みの小さな凹部２１とが形成されている。これら凹部２１及び凸部２２が形成されていることで、ウエットシート１０の少なくとも一面は凹凸形状を有し、該シート１０は嵩高な構造になっている。
【００１５】
厚みの大きな凸部２２内には、複数の小凸部３１及び小凹部３２が形成されている。小凸部３１は、凸部２２を構成する繊維集合体が、凸部２２の一方の面側から他方の面側に突出して形成されている。そして小凸部３１間に小凹部３２が位置している。その結果、凸部２２は全体として凹凸形状となっている。
【００１６】
小凸部３１は、それぞれ略同じ大きさで、やや細長い幅狭な山型形状をしており、規則的に設けられている。小凸部３１は小凹部３２によって区切られた個々独立した形状をしているが、シート１０の幅方向及び／又は長手方向に関し、一部がつながって連続体となっていても良い。
【００１７】
このようにウエットシート１０は、厚みが大きく凸状となっている凸部２２と厚みが小さく凹状となっている凹部２１とを有し、更に凸部２２が小凸部３１及び小凹部３２を有するという二重の凹凸構造となっている。厚みの大きな凸部２２においては、繊維自由度が高くなっている。その結果、フローリングの溝や凹凸面に対する汚れの清掃性に優れ、パン粉等の比較的大きな汚れの捕集性及び保持性に優れたものとなる。また、髪の毛や細かなダスト等の汚れの捕集性および保持性に優れたものとなる。
【００１８】
また、繊維密度の小さな凸部２２が、閉じた形状をしており且つ繊維密度の大きな凹部２１によって取り囲まれていることで、凸部２２における繊維自由度を高めつつ、凸部２２における繊維の毛羽立ちや繊維の抜けを効果的に防止することができる。
【００１９】
凹部２１が、凸部２２よりも繊維密度が高いことは先に述べた通りであるが、凹部２１の繊維密度それ自体は０．０２０〜０．６５ｇ／ｃｍ3、特に０．０３５〜０．５０ｇ／ｃｍ3であることが、繊維自由度の高い凸部２２における繊維の毛羽立ちや繊維の抜けを効果的に防止する点から好ましい。一方、凸部２２の繊維密度は、凹部２１の繊維密度よりも低いことを条件として、０．００５〜０．６５ｇ／ｃｍ3、特に０．０１〜０．４０ｇ／ｃｍ3であることが、ダスト捕集性の向上の点から好ましい。
【００２０】
上述の繊維の毛羽立ち及び繊維の抜け並びに繊維自由度に関連して、繊維集合体１１の構成繊維の繊維長は２０〜１００ｍｍ、特に３０〜７０ｍｍであることが、繊維自由度を高めつつ、繊維の毛羽立ち及び繊維の抜けを防止する観点から好ましい。繊維集合体１１が複数の繊維を含む場合には、それらの繊維の平均繊維径が前記の範囲内であることが好ましい。
【００２１】
凹部２１及び凸部２２の繊維密度は、次の方法で測定される。ウエットシート１０から所定の面積の凹部２１及び凸部２２をそれぞれレーザー厚み計で５０ｍｍの長さ測定し、極大点１０ケ所の平均を計算し厚みとする。また、重量を測定し、測定された重量を面積で除して坪量を算出する。測定された厚みと、算出された坪量とから繊維密度を算出する。算出された繊維密度の平均値を、本発明における繊維密度と定義する。
【００２２】
凸部２２は、凹部２１よりも厚みが大きくなっている。従ってウエットシート１０の表面のうち、清掃対象面と接触するのは主として凸部２２となり、凹部２１は清掃対象面に接触しづらい状態になっている。その結果、ウエットシート１０と清掃対象面との接触面積が低減するので、ウエットシート１０を、例えば液が含浸されたウエットタイプの清掃用シートとして用いる場合に、拭き取り時の抵抗が小さくなる。この観点から、凸部２２はその厚みが１．０〜５．０ｍｍ、特に１．２〜４．０ｍｍであることが好ましい。一方、凹部２１はその厚みが０．１〜１．５ｍｍであることが好ましい。
【００２３】
凸部２２に比較して、凹部２１は清掃対象面に接触しづらい状態になっているが、清掃に関与する領域となっている。特に、パンくずや菓子くずなどの比較的大きなダストを捕集しやすい。この理由は、（イ）凹部２１と清掃対象面との間に、比較的大きなダストを包囲する空間が形成されること、及び（ロ）凹部２１は、繊維密度が高くなってはいるものの、繊維の絡合のみによって形成されているので、ダストの絡み取り性を有していることによるものである。これに対して、例えば特許文献１に記載されているようなヒートエンボス加工によって形成された凹部は、繊維どうしが融着した状態になっているので、ダストの絡み取り性を有していない。つまり、清掃に関与する領域とはなっていない。
【００２４】
凹部２１及び凸部２２の厚みは、次の方法で測定される。ウエットシート１０から所定の面積の凹部２１及び凸部２２をそれぞれレーザー厚み計で５０ｍｍの長さ測定し、極大点１０ケ所の平均を計算しこの平均値を、本発明における厚みと定義する。
【００２５】
凹部２１と凸部２２の面積比は、拭き取り時の抵抗に影響を及ぼす。即ち、凸部２２の面積が凹部２１の面積に比較して過大になると、凸部２２の接触面積が増大しすぎて、拭き取り時の抵抗が大きくなってしまう。一方、凹部２１の面積が凸部２２の面積に比較して過大になると、繊維自由度の高い凸部２２の面積が少なくなりすぎて、ダストの絡み取り性が低下する傾向にある。また、液の含浸性や、含浸された液の徐放性も低下する傾向になる。これらのことを勘案すると、凹部２１の面積率は１０〜７０％、特に２０〜６０％であることが好ましく、凸部２２の面積率は３０〜９０％、特に４０〜８０％であることが好ましい。また凸部２２の個々の面積は、１〜１５ｃｍ2、特に２〜１０ｃｍ2であることが好ましい。
【００２６】
本実施形態における凸部２２は、前述した通り菱形をしているが、凸部２２の形状はこれに限られない。尤も、凸部２２は、あまりに異方性の大きな形状でないことが好ましい。異方性が大きい形状とは、凸部２２を横切る線のうち、凸部２２を横切る部分の長さが最も長くなる線（この線を縦方向最長横断線という）における当該横切る部分の長さ（この長さを縦方向最大横断長Ｌｍという）と、縦方向最長横断線と直交する線のうち、凸部２２を横切る部分の長さが最も長くなる線（この線を横方向最長横断線という）における当該横切る部分の長さ（この長さを横方向最大横断長Ｌｔという）との比Ｌｍ／Ｌｔが１０以上であることをいう。
【００２７】
ウエットシート１０においては、凸部２２の繊維自由度が高いことは既に述べた通りであるが、その繊維自由度、即ち繊維交絡状態の程度に関し、本実施形態においては、静摩擦抵抗値を採用することができる。静摩擦抵抗値は、図３に示す方法で測定される。即ち、サンドペーパー（３Ｍ社製耐水ペーパー Techno sander 粒度１２００番）１００を張り付けた、底面が１０ｃｍ×１０ｃｍの重り（サンドペーパーを含む全重量４００ｇ）１０１を、水平な台１０２上にしっかりと固定された、水性洗浄剤の含浸されたウエットシート１０（２００ｍｍ×２８０ｍｍ）表面に、サンドペーパー１００のサンド面がウエットシート１０に対面するように載置する。ウエットシート１０はその凹凸面が、サンドペーパー１００のサンド面に対向するようにする。重りの側面に糸１０３を取り付け、この糸１０３の他端を滑車１０４を介して引張試験機（オリエンティック社製、ＲＴＭ−２５）のロードセル１０５に取り付ける。引張試験機を作動させ、重り１０１を５００ｍｍ／ｍｉｎの速度で 水平に３０ｍｍ移動させ、その際の初期の最大静摩擦抵抗値を測定し、これをウエットシート１０の繊維交絡度の指標とする。測定は、ウエットシート１０の製造工程におけるシートの流れ方向（ＭＤ）と幅方向（ＣＤ）について実施する。サンドペーパーは１回の測定ごとに新しいものに交換する。
【００２８】
水性洗浄剤の含浸されたウエットシート１０においては、繊維が低交絡状態、即ち、繊維１本１本の自由度が高い状態である程、繊維がサンドペーパーに引っかかるために、静摩擦抵抗値は高い値を示す傾向が認められる。
【００２９】
繊維交絡状態の指標となるウエットシート１０の静摩擦抵抗値は、９００〜２５００ｃＮである。９００ｃＮ未満であると、髪の毛や綿ボコリの良好な絡み取り性が得られにくい。２５００ｃＮを超えるとシートの表面強度が弱くなって繊維が床板のバリ等に引っかかり、繊維が脱落し易くなり、またモップの操作性が重くなる。髪の毛・綿ボコリの絡み取り性とウエットシート１０の表面強度、モップの操作性を両立する観点からは、静摩擦抵抗値は１１００〜２２００ｃＮ、特に１２００〜２０００ｃＮの範囲が好ましい。ウエットシート１０のＭＤ及びＣＤの何れの方向においても静摩擦抵抗値が前記範囲内であることが最も好ましいが、少なくとも何れか一方の方向における静摩擦抵抗値が前記範囲内であれば十分である。
【００３０】
ウエットシート１０における凸部２２が小凸部３１及び小凹部３２を有していることは先に述べた通りであるが、この小凸部３１及び小凹部３２は、繊維集合体１１に対して施した水流交絡による構成繊維の再配列・再絡合により形成されている。それによって小凸部３１及び小凹部３２はそれ自身でその形態を保持している。従って、小凸部３１及び小凹部３２は荷重に対してへたり難いものとなっている。小凸部３１及び小凹部３２が形成されることに起因して、ウエットシート１０の見掛け厚みは、小凸部３１及び小凹部３２が形成される前の繊維集合体１１の厚みよりも大きくなる。
【００３１】
「繊維の再配列・再絡合により形成されている」とは、水流交絡により一度弱く絡合された繊維集合体が凹凸賦形部材上で再度水流交絡されることにより、繊維が該賦形部材の凹凸部に沿って配列し直し、再び絡合されることをいう。
【００３２】
小凸部３１及び小凹部３２は、繊維集合体１１が厚さ方向に屈曲様になることで形成されている。そして、屈曲様の繊維集合体１１に形成された多数の屈曲部が小凸部３１及び小凹部３２にそれぞれ相当する。前述の通り小凸部３１及び小凹部３２は繊維の再配列によって形成されているが、その場合、高圧水の圧力によって、小凸部３１の構成繊維が小凹部３２の方へ流れ込むことに起因する繊維の分配は極めて低い程度に抑えられている。尚、繊維の分配が更に進むと、小凸部３１のあったところに孔があいてしまう。繊維の分配が起こらないように繊維集合体１１を屈曲様とさせるには、例えば水流交絡の際に加えられるエネルギーを調整すればよい。
【００３３】
ウエットシート１０においては、その凹部２１が多数の小凸状部４１を有している。小凸状部４１は略ドーム状をなしており、その内部は中空になっている。小凸状部４１は凹部２１の全域にわたって規則的に形成されている。小凸状部４１は、その厚み（高さ）が、凸部２２の厚み（高さ）よりも小さくなっている。凹部２１に小凸部状４１を形成することで、凹部２１におけるダスト捕集性をより高められるという利点がある。
【００３４】
平面視したとき、小凸状部４１はその形状が円形であり、その直径は０．５〜５ｍｍ、特に１〜３ｍｍであることが好ましい。また、小凸状部４１は、１ｃｍ2の面積内に平均して１〜１０個、特に２〜６個存在していることが好ましい。
【００３５】
次に、ウエットシート１０を構成する繊維集合体１１及び網状シート１２について説明する。繊維集合体１１は、繊維ウエブの水流交絡によりその構成繊維同士が絡合して形成された不織布状のものである。繊維集合体１１は、好ましくは構成繊維の絡合のみによって形成されているので、構成繊維の融着や接着のみによって形成されているウエブと比べてその構成繊維の自由度が大きい。このため、その構成繊維による髪の毛や細かなダスト等の汚れの捕集性および保持性に優れると共に肌触りが良い。
【００３６】
繊維集合体１１を構成する繊維としては、例えば、本出願人の先の出願に係る米国特許第５，５２５，３９７号明細書の第４欄３〜１０行に記載の繊維が使用できる。繊維集合体１１は、繊度は５ｄｔｅｘ以下の繊維を５０重量％以上、特に３．５ｄｔｅｘ以下の繊維を７０重量％以上含んでいることが、ウエットシート１０に孔あきが発生することの防止、十分な嵩高さの発現及び維持の点から好ましい。また、髪の毛の汚れの捕集性及び保持性に優れることからも好ましい。繊維集合体１１の坪量、構成繊維の繊維長は、加工性、コスト等を総合的に勘案して清掃用ウエットシートの用途に応じて決定される。繊維集合体１１の坪量は３０〜１００ｇ／ｍ2 、特に４０〜７０ｇ／ｍ2であることが、ウエットシート１０に孔あきが発生することの防止、十分な嵩高さの発現、及び嵩高さの維持の点から好ましい。繊維集合体の表面物理的特性を向上させ、またダストの捕集性を向上させ得る界面活性剤や潤滑剤を、繊維集合体に賦与してもよい。
【００３７】
繊維集合体１１は親水性繊維、例えばセルロース繊維やポリアクリロニトリル繊維を含むことが好ましい。セルロース繊維としては、レーヨン、リヨセル、テンセル、コットンの繊維などが挙げられる。これらは単独で、又は２種以上を組み合わせて用いることができる。また、親水性の合成繊維を用いることも好ましい。親水性の合成繊維を用いることで、シート１０は、含浸された洗浄剤の保持性を高めつつ、セルロース繊維だけを使用した場合に比べて嵩高となり、清掃性、操作性、風合いが一層良好になる。親水性の合成繊維としては、アクリル繊維や、繊維油剤などの親水化剤による処理で親水化されたポリエチレンテレフタレート繊維などを用いることが好ましい。親水化処理の方法としては、親水化剤による表面付着処理や練り込みなどが挙げられる。親水化剤としては、一般的な繊維用界面活性剤などを用いることができる。親水化剤は、初期親水性能だけでなく耐久親水性能があることが好ましい。初期親水性及び耐久親水性の評価法としては、綿玉法（初期親水性：カードウェブ１．０ｇを丸め、直径７ｃｍの玉状にし、静かに水面に置いてから綿玉が完全に沈むまでの秒数。耐久親水性：浴比１：２００の純水（綿玉１ｇに対して純水を２００ｇ用いる）で３０分間振とう機で振とう後、乾燥した綿で初期親水性と同様の評価を行い秒数を求める）などが挙げられる。そして、この方法で測定された初期親水性が０．１〜２０秒、耐久親水性が０．２〜３０秒であることが好ましい。親水性の度合いとしては、ＪＩＳ  Ｌ１９０７  ５．１．２に規定されるバイレック法で、シート１０の縦方向及び横方向ともに、１０分後の吸い上げ高さが２ｍｍ以上あることが好ましい。
【００３８】
また、繊維集合体１１は異形断面を有する繊維を含むことが好ましい。具体的には、毛管力によって水性洗浄剤を保持することが可能な形状の異形断面を有する繊維を含むことが好ましい。これによって、繊維が保持し得る洗浄剤の量が高まり、繊維集合体全体としての洗浄剤の含浸量を高めることができる。前記の異形断面形状としては、例えばＣ字形、Ｙ字形、中空、β字形が挙げられる。
【００３９】
繊維集合体の内部に配されている網状シート１２は、全体として矩形の格子状に形成された樹脂製のネットである。網状シート１２は、その通気度が０．１〜１０００ｃｍ3／（ｃｍ2・ｓｅｃ）あることが好ましい。この範囲の通気度であれば網状シート１２としてネット以外に、不織布、紙、フィルム等を用いることもできる。繊維集合体１１はその構成繊維間で絡合しているのみならず、繊維集合体１１の構成繊維が網状シート１２と絡合及び／又は融着していることが好ましい。これによってウエットシート１０の引っ張り強度が向上している。網状シート１２がネットである場合、その線径は好ましくは５０〜６００μｍ、更に好ましくは７５〜３５０μｍである。また、線間距離は好ましくは２〜３０ｍｍ、更に好ましくは４〜２０ｍｍである。網状シート１２の構成材料としては、例えば、米国特許第５，５２５，３９７号明細書の第３欄３９〜４６行に記載の材料が使用できる。なお、網状シート１２の構成材料として熱収縮性のものを用いることは妨げられない。尤も網状シート１２は、熱収縮性でないか、又は熱収縮性であるとしても１４０℃で３分間加熱した後の熱収縮率が３％以下の低熱収縮性であることが好ましい。
【００４０】
ウエットシート１０は、その坪量が４０〜２００ｇ／ｍ2 、持に５０〜１００ｇ／ｍ2 であることが、シートに適度な厚手感が賦与されると共に、加工適性の向上が図られる点から好ましい。また、液の含浸性が十分となる点からも好ましい。
【００４１】
ウエットシート１０に含まれる水性洗浄剤としては、２５℃での粘度が２０〜３００００ｍＰａ・ｓのものを用いることが好ましい。この範囲の粘度の水性洗浄剤を用いることにより、（１）清掃初期に床に放出される水性洗浄剤の量が低減されて、清掃の最初から最後までの水性洗浄剤の放出量が均一になり、（２）広い面積の被清掃面に対する清掃持続性が向上し、（３）清掃初期でも水性洗浄剤の放出量が低いので、ウエットシートの清掃対象面に対する摩擦抵抗値が低下し、（４）清掃初期でも水性洗浄剤の放出量が低いので、ウエットシート表面の繊維自由度が大きく、髪の毛や綿ボコリを繊維によって絡み取って保持するという利点がある。詳細には、水性洗浄剤の粘度が２０ｍＰａ・ｓ未満であると、清掃初期に床に放出される水性洗浄剤の量を低減させにくいことがある。３００００Ｐａ・ｓを超えると、水性洗浄剤をシートに含浸することが困難になる場合がある。清掃初期の水性洗浄剤放出量の低減及びシートへの水性洗浄剤の含浸工程でのハンドリング性を一層向上させる点から、前記粘度は１００〜１０００ｍＰａ・ｓ、特に３００〜８００ｍＰａ・ｓであることがより好ましい。粘度はブルックフィールド型粘度計を用いて測定される。使用ローター及び回転数は、水性洗浄剤の粘度に応じて適宜変更する。
【００４２】
水性洗浄剤は、水不溶性の固体粒子を実質的に含んでいないことが好ましい。水性洗浄剤に水不溶性の固体粒子が配合された場合、清掃対象面にその固体粒子が残留し、二度拭きを要することがある。ただし、不純物等として微量、例えば０．１重量％程度まで含まれていても差し支えはない。
【００４３】
水性洗浄剤は水を媒体とし、界面活性剤、アルカリ剤、増粘剤及び水溶性溶剤を含有することが好ましい。水性洗浄剤に含有される各成分はすべて実質的に水溶性であることが好ましい。水性洗浄剤中に含有される不揮発残留成分については、１０重量％以下であることが清掃後の仕上がり性の面で好ましく、特に５重量％以下、とりわけ１重量％以下であることが好ましい。
【００４４】
界面活性剤としては、陰イオン界面活性剤、非イオン界面活性剤、陽イオン界面活性剤及び両性界面活性剤の何れもが用いられ、特に洗浄性と仕上がり性の両立の面から、ポリオキシアルキレン（アルキレンオキサイド付加モル数１〜２０）アルキル（炭素数８〜２２の直鎖又は分岐鎖）エーテル、アルキル（炭素数８〜２２の直鎖又は分岐鎖）グリコシド（平均糖縮合度１〜５）、ソルビタン脂肪酸（炭素数８〜２２の直鎖又は分岐鎖）エステル、及びアルキル（炭素数６〜２２の直鎖又は分岐鎖）グリセリルエーテル等の非イオン活性剤並びにアルキルカルボキシベタイン、アルキルスルホベタイン、アルキルヒドロキシスルホベタイン、アルキルアミドカルボキシベタイン、アルキルアミドスルホベタイン、アルキルアミドヒドロキシスルホベタイン等のアルキル炭素数８〜２４の両性界面活性剤が好適に用いられる。界面活性剤は、水性洗浄剤中に、０．０１〜１．０重量％、特に０．０５〜０．５重量％含有されることが、洗浄性及び被清掃面の仕上がり性の面で好ましい。
【００４５】
アルカリ剤としては、水酸化ナトリウム等の水酸化物、炭酸ナトリウム等の炭酸塩、硫酸水素ナトリウム等のアルカリ性の硫酸塩、第１リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等が挙げられ、特に感触とｐＨの緩衝性の点でモノ、ジ又はトリエタノールアミン等のアルカノールアミン、２−アミノ−２−メチル−１−プロパノール等のβ−アミノアルカノール並びにモルホリンが好ましい。アルカリ剤は、水性洗浄剤中に、０．０１〜１重量％、特に０．０５〜０．５重量％含有されることが、洗浄性及び感触の面で好ましい。
【００４６】
増粘剤としては、天然多糖類、セルロース系高分子及びデンプン系高分子等の半合成高分子、ビニル系高分子及びポリエチレンオキシド等のその他合成高分子、粘土鉱物等の水溶性高分子が挙げられる。特にベタツキ感、ヌルツキ感の低いポリアクリル酸系増粘剤若しくはアクリル酸・メタクリル酸アルキル共重合体系増粘剤又はこれらの混合物が好ましい。これらアクリル酸系増粘剤は、ナトリウム塩の状態で粘性を発現するのが好ましい。増粘剤は、水性洗浄剤中に、０．０１〜２重量％、特に０．０２〜１重量％含有されることが、被清掃面の仕上がり性の点で好ましい。
【００４７】
水溶性溶剤としては、１価アルコール、多価アルコール及びその誘導体から選ばれる１種以上のものが好適である。特に仕上がり性の点から蒸気圧２６７Ｐａ（２ｍｍＨｇ）以上のものが好ましい。例えば、エタノール、イソプロピルアルコール、プロパノール、エチレングリコールモノメチルエーテル、プロピレングリコールモノメチルエーテル等が好ましい。水溶性溶剤は、水性洗浄剤中に、１〜５０重量％、特に１〜２０重量％含有されることが、臭い及び皮膚刺激性の低減の点から好ましい。
【００４８】
水性洗浄剤には、前述の成分に加えて除菌剤を含有させることもできる。これによって、水性洗浄剤に、洗浄効果に加えて除菌効果を付与することができる。除菌剤としては、過酸化水素、次亜塩素酸、次亜塩素酸ナトリウム、第４級アンモニウム塩、安息香酸ナトリウム、パラオキシ安息香酸ナトリウム、天然除菌剤等が挙げられ、特に配合安定性と除菌性能の点から、第４級アンモニウム塩、天然除菌剤のポリリジン等が好ましく用いられる。除菌剤は、水性洗浄剤中に、０．００５〜２重量％、特に０．０１〜１重量％含有されることが、除菌効果と皮膚刺激性低減とのバランスの点から好ましい。
【００４９】
更に、水性洗浄剤には必要に応じ、香料、防黴剤、色素（染料、顔料）、キレート剤、ワックス剤等を含有させることもできる。
【００５０】
水性洗浄剤の媒体である水は、水性洗浄剤中に、５０〜９９．９重量％、特に８０〜９９重量％含有されることが、被清掃面の仕上がり性の点から好ましい。
【００５１】
清掃性能や洗浄剤の徐放性を考慮すると、水性洗浄剤の含浸率は、含浸前のウエットシート１０に対して１００〜５００重量％であることが好ましい。清掃性の一層の向上の点から、水性洗浄剤の含浸率は２００〜４００重量％であることがより好ましい。水性洗浄剤のシート１０への含浸率は、水性洗浄剤を含浸させてそのままの状態またはマングル処理等で過剰の水性洗浄剤を除去した後、シート１０の重量に対して無荷重下で測定される。
【００５２】
前記の範囲の含浸率になっているウエットシート１０は、４００ｇｆ／１００ｃｍ2荷重下での水性洗浄剤の放出量が０．００１〜０．０２ｇ／１００ｃｍ2、特に０．００１〜０．０１ｇ／１００ｃｍ2、とりわけ０．００２〜０．０１ｇ／１００ｃｍ2であることが好ましい。この範囲の放出量とすることで、シミ汚れの除去性が良好になり、またモップ状の清掃道具にウエットシート１０を装着して清掃するときの操作性を良好にできる。洗浄剤放出量は、図４に示す方法で測定される。即ち、水性洗浄剤が所定量含浸されてなるウエットシート１０を、圧縮すること無く１００×１００ｍｍの大きさに裁断する。１１０×１１０ｍｍの大きさのアクリル板２００の上に、このウエットシート１０を載置する。底面が１００×１００ｍｍの大きさの重り２０１（４００ｇ）をウエットシート１０の上に載せて１分間放置した後、重り２０１及びウエットシート１０を取り去って、アクリル板２００の上に放出された洗浄剤の量を天秤で速やかに測定する。
【００５３】
次に、図１及び図２に示すウエットシート１０の好ましい製造方法を、図５を参照しながら説明する。本実施形態のウエットシート１０の製造方法においては、網状シート１２の各面に上層繊維ウエブ１１ａ及び下層繊維ウエブ１１ｂをそれぞれ重合する重合工程と、水流交絡によって繊維ウエブ１１ａ及び１１ｂの構成繊維間を絡合させて繊維集合体を形成すると共に該構成繊維を網状シート１２と絡合させて、これらが一体化された積層体１３を形成する交絡工程と、該積層体１３に凹凸を付与する凹凸賦与工程とが、この順で進行する。
【００５４】
図５に示す製造装置５０は、重合部６０、交絡部７０、凹凸賦与部８０及び脱水部９０に大別される。重合部６０は、繊維ウエブ１ｌａ及び１ｌｂをそれぞれ製造するカード機６１及び６２と、繊維ウエブｌ１ａ及びｌ１ｂの繰り出しロール６３，６３と、網状シートの繰り出しロール６４とを備えている。交絡部７０は、周面が透水性になっているドラム７１と、ドラム７１の周面に向けて高圧水流を噴射するようになっている複数の第１のウォータージェットノズル７２とを備えている。凹凸賦与部８０は、周面が透水性になっているドラム８１と、ドラム８１の周面に向けて高圧水流を噴射するようになっている複数の第２のウォータージェットノズル８２とを備えている。脱水部はサクションボックス９１を備えている。
【００５５】
図６には、凹凸賦与部８０の要部が拡大して示されている。ドラム８１の周面には、多数の凹凸部を有する第１パターニング部材８３が、該周面に沿って設置されている。第１パターニング部材８３の上には、多数の開孔を有する第２パターニング部材８４が、ドラム８１の周面に沿って設置されている。
【００５６】
凹凸賦与部８０における第１パターニング部材８３について、図７（ａ）〜図７（ｃ）を参照しながら更に説明する。図７（ａ）は第１パターニング部材８３の要部拡大平面図であり、図７（ｂ）は図７（ａ）におけるｂ−ｂ線断面図であり、図７（ｃ）は図７（ａ）におけるｃ−ｃ線断面図である。第１パターニング部材８３は、直線状の線状材８３ａとスパイラル状の線状材８３ｂとから構成されている。直線状の線状材８３ａは、その横断面が例えば円形や楕円形であり、その複数本が等間隔で互いに平行に位置するように配列されている。また直線状の線状材８３ａは同一平面上に位置するように配列されていことが好ましい。そして、隣り合う２本の直線状の線状材８３ａに１本のスパイラル状の線状材８３ｂが巻き付いている。隣り合うスパイラル状の線状材８３ｂの巻きの方向及び巻きのピッチは何れも同じになっている。スパイラル状の線状材８３ｂは、同一径の円形断面を有する二本の線状材を並列・一体化させた横断面形状を有するものである。勿論、一本又は三本以上の線状材を用いてもよい。そして、スパイラル状の線状材８３ｂは、その横断面においてこの二本の線状材の中心を結ぶ線が、該スパイラル状の線状材８３ｂの何れの位置においても直線状の線状材８３ａと平行になるように巻かれている。スパイラル状の線状材８３ｂは、その横断面が円形でも楕円形でもよい。両線状材８３ａ，８３ｂは金属や合成樹脂から構成されている。
【００５７】
図７（ｃ）に示すように、スパイラルの線状材８３ｂは、その巻きの軸方向からみて、楕円形を描くように巻かれている。この場合、楕円の長軸が、直線状の線状材８３ａの配列面と平行となるように、スパイラル状の線状材８３ｂは巻かれる。スパイラル状の線状材８３ｂは、円形や三角形を描くように巻かれてもよい。
【００５８】
図７（ｂ）に示すように、スパイラル状の線状材８３ｂは、直線状の線状材８３ａの配列面８３ｃを基準面として、その上面側に多数の最高部８３ｄを有しており、一方その下面側に多数の最低部８３ｅを有し、これによって第１パターニング部材８３は多数の凹凸部を有している。第１パターニング部材８３における凸部は、図７（ｂ）中、符号８３ｆで示される位置、即ち、前記最高部８３ｄ及びその近傍の位置である。一方、第１パターニング部材８３における凹部は、図７（ｂ）中、符号８３ｇで示される位置、即ち、隣り合う２つの最高部８３ｄ間の位置である。
【００５９】
第１パターニング部材８３における隣り合う直線状の線状材８３ａ間の間隔ａp は、製造されるウエットシート１０における凸部３１の長さを決定する。また、スパイラル状の線状材８３ｂにおける巻きの１周期長（ピッチ）ｂp が、製造されるウエットシート１０における凸部３１のピッチを決定し、スパイラル状の線状材８３ｂの横断面の幅ｂd が凸部３１の幅を決定する。更に、スパイラル状の線状材８３ｂにおける巻きの径（楕円の短径）ｂh が、製造されるウエットシート１０の凸部２２における厚みを決定する。
【００６０】
直線状の線状材８３ａの幅ａd は好ましくは０．５〜５ｍｍ、更に好ましくは１〜３ｍｍであり、ピッチａp は好ましくは２〜２０ｍｍ、更に好ましくは３〜１５ｍｍである。また、スパイラル状の線状材８３ｂの幅ｂd は好ましくは０．５〜１０ｍｍ、更に好ましくは１〜６ｍｍであり、巻きのピッチｂp は好ましくは１〜１２ｍｍ、更に好ましくは２〜７ｍｍである。更にスパイラル状の線状材８３ｂの巻きの径（短径）ｂh は好ましくは３〜１８ｍｍ、更に好ましくは５〜１５ｍｍである。両線状材８３ａ，８３ｂにおける各値が前記範囲内であることによって、得られるウエットシート１０の凸部２２に十分な凹凸形状を賦与できる。第１パターニング部材８３は、ある程度の厚みがあることが好ましく、具体的にはその厚みが３〜２５ｍｍ、特に５〜１５ｍｍであることが、十分に高い嵩高さを賦与し得る点、及び凹凸賦与の際のエネルギー効率の点から好ましい。
【００６１】
図８には、凹凸賦与部８０における第２パターニング部材８４が示されている第２パターニング部材８４は、菱形の格子状をした板状体である。格子によって取り囲まれた部分は菱形の開孔８４ａになっている。つまり第２パターニング部材８４は多数の開孔８４ａを有している。この開孔８４ａとは別に、格子の部分には、多数の透孔８４ｂが規則的に設けられている。透孔８４ｂは、開孔８４ａよりも小さなサイズになっている。第２パターニング部材８４は、例えばステンレス等の金属やプラスチックから構成されている。耐久性を考慮すると金属製であることが好ましい。
【００６２】
このような構成の製造装置５０において、先ず、重合部６０におけるカード機６１，６２の各々から連続的に繊維ウエブ１ｌａ及びｌ１ｂがその繰り出しロール６３、６３を介してそれぞれ繰り出される。一方、カード機６１，６２の間には網状シート１２のロール１２ａが配設され、ロール１２ａの繰り出しロール６４から網状シート１２が繰り出される。そして網状シート１２の両面に、繊維ウエブ１ｌａ及び１ｌｂがそれぞれ重ね合わされて重合体６５が形成される。
【００６３】
交絡部７０において、重合体６５は透水性ドラム７１の周面に抱かれた状態下に、第１のウォータージェットノズル７２から噴出される高圧のジェット水流によって交絡処理される。これによって、重合体６５中の繊維ウエブ１ｌａ，１ｌｂの構成繊維間が絡合されて繊維集合体が形成される。これと共に該構成織維が網状シート１２と絡合して、これらが一体化された積層体１３が得られる。この積層体１３は、網状シート１２を内部に含むスパンレース不織布である。この場合、積層体１３における繊維集合体を構成する繊維は低絡合状態であることが好ましい。その絡合状態は交絡係数で表して０．０５〜２Ｎ・ｍ／ｇ、特に０．２〜１．２Ｎ・ｍ／ｇであることが好ましい。積層体１３における繊維集合体を構成する繊維の絡合状態をこの範囲でコントロールすることにより、後述する凹凸賦与部８０における凹凸賦与時に穴空きなどを生ずること無く、明瞭な凹凸形状が賦与された清掃用ウエットシートを得ることができる。そして、この清掃用ウエットシートを例えば清掃用シートとして使用すると、髪の毛などの繊維状ダストを良好に捕集・保持することができる。
【００６４】
交絡係数は構成繊維間の絡合状態を表す尺度であり、一体化された積層体１３の繊維集合体１１における、その繊維配向に対する垂直方向の応力−ひずみ曲線の初期勾配で表され、その値が小さいほど繊維間の絡合が弱いといえる。このとき、繊維配向とは引張強度試験時の最大点荷重値が最大となる方向であり、応力は引張荷重をつかみ幅（引張強度試験時の試験片幅）及び繊維集合体１１の坪量で割った値であり、ひずみは伸び量を示す。
【００６５】
なお図５においては、重合体６５の一方の面のみに高圧のジェット水流が噴射されて交絡処理が行われたが、これに代えて重合体６５の各面にジェット水流を噴射して、各面から交絡処理を行ってもよい。
【００６６】
積層体１３は、凹凸賦与部８０において、第１パターニング部材８３上に第２パターニング部材８４が設置された凹凸賦形部材上に配される。該賦形部材上に配された状態下に、積層体１３に向けて、第２のウォータージェットノズル８２から高圧のジェット水流が噴射されて該積層体１３が部分的に加圧される。この状態を図９に示す。図９に示すように、積層体１３のうち、第２パターニング部材８４の開孔８４ａ（図８参照）内において露出している第１パターニング部材８３の凹部内に、積層体１３における繊維集合体の一部が突出する。突出する部分は、第１パターニング部材８３の凹部８３ｇ（図７参照）上に位置する部分である。その結果、突出した部分は凹部８３ｇに対応する小凹部３２となる。凸部８３ｆ（図７参照）上に位置する部分は突出されず、小凸部３１とる。このようにして、小凸部３１及び小凹部３２を有する凸状の凸部２２が形成される。繊維集合体が突出して凸部２２が形成されることで、凸部２２はその繊維密度が、ジェット水流の噴射前よりも低くなる。
【００６７】
一方、積層体１３のうち、第２パターニング部材８４上に位置する繊維集合体は、高圧のジェット水流の噴射を受けても、その突出が第２パターニング部材８４によって規制される。尤も、第２パターニング部材８４に形成された透孔８４ｂ（図８参照）の部分においては、高圧のジェット水流の噴射によって繊維集合体が突出する。このようにして、小凸状部４１を多数有する凹部２１が形成される。繊維集合体の突出が規制される凹部２１は、その繊維密度がジェット水流の噴射前と殆ど変化しない。
【００６８】
以上の通りの操作によって、凹凸形状が賦与された繊維シート１０ａが得られる。凸部２２における小凸部３１の形状等は、第１パターニング部材８３の種類や、交絡部７０及び凹凸賦与部８０おける高圧ジェット水流によって繊維集合体に加わる絡合エネルギーに応じて決定される。この絡合エネルギーはウォータージェットノズルのノズル形状、ノズルピッチ、水圧、ノズル段（本）数及びラインスピード等の条件によってコントロールされる。
【００６９】
得られた繊維シート１０ａは、脱水部９０に設置されたサクションボックス９１によって脱水され、更に乾燥されて巻き取られる。繊維シート１０ａは連続したシート状態となっており、これをロール状に巻き取ってもよいし、必要な長さに切断してもよい。最後に、繊維シート１０ａに対して所定の配合組成を有する洗浄剤が所定量含浸されて、目的とするウエットシート１０が得られる。なお、繊維シート１０ａにおける凹凸賦与された凸部２２の繊維集合体１１の交絡係数は、凹凸賦与前の交絡係数と同程度であること、即ち０．０５〜２Ｎ・ｍ／ｇ、特に０．２〜１．２Ｎ・ｍ／ｇであることが好ましい。
【００７０】
以上の通り、本製造方法によれば、第１パターニング部材８３及び第２パターニング部材８４として種々のものを組み合わせて用いることによって、所望の凹凸形状が賦与されたウエットシート１０を容易に得ることができる。
【００７１】
以上、本発明をその好ましい実施形態に基づき説明したが、本発明は前記実施形態に制限されない。例えば前記実施形態においては繊維集合体１１の一方の面にのみ凹凸賦形が施されて凹部２１及び凸部２２が形成されたが、これに代えて繊維集合体１１の各面に凹凸賦形を施すことで、繊維集合体１１の各面に凹部２１及び凸部２２を形成してもよい。
【実施例】
【００７２】
以下、実施例により本発明を更に詳細に説明する。しかしながら本発明の範囲はかかる実施例に制限されない。特に断らない限り「％」は「重量％」を意味する。
【００７３】
〔実施例１〕
図５ないし図８に示す製造装置を用いて図１及び図２に示すウエットシートを製造した。用いた原料は以下の表１に示す通りである。また、水性洗浄剤は、水／エタノール／２−アミノ−２−メチル−１−プロパノール／ドデシルグルコシド（縮合度１．４）／増粘剤（カーボポールＥＴＤ２０２０、日光ケミカル社製）＝９３．７３／６／０．１／０．１／０．０７（重量比）からなるものであった（粘度：５００ｍＰａ・ｓ／２５℃）。カーボポールＥＴＤ２０２０はアクリル酸・メタクリル酸アルキル（炭素数１０〜３０）共重合体である。水性洗浄剤の不揮発残留成分は０．１７％であった。水性洗浄剤の含浸率は３５０重量％とした。得られたシートについて、上述の方法で静摩擦抵抗値及び４００ｇｆ／１００ｃｍ2荷重下での水性洗浄剤の放出量を測定した。また、髪の毛の捕集率、ワイパーの操作性、表面の毛羽抜け防止性、洗浄剤の１畳目の放出量を、以下の方法で測定した。その結果を表１に示す。
【００７４】
〔髪の毛の捕集率〕
クイックルワイパー〔花王（株）製〕に、凹凸形状が外方を向くようにシートを装着した。３０ｃｍ×６０ｃｍのフローリング（松下電工製 ウッディタイルＭＴ６１３Ｔ）上に約１０ｃｍの髪の毛を５本散布し、その上にシートを乗せて一定のストローク（６０ｃｍ）で２往復清掃してシートに捕集された髪の毛の本数を測定した。この操作を連続６回実施して、３０本中何本の髪の毛が捕集されたかを測定した。捕集された髪の毛の数を３０で除し、これに１００を乗じて、その値を髪の毛の捕集率（％）とした。
【００７５】
〔ワイパーの操作性〕
クイックルワイパー〔花王（株）製〕に、凹凸形状が外方を向くようにシートを装着して、フローリング板（松下電工製 ウッデイタイルＥタイプ ＫＥＲ５０１）を片手で拭き始める時のワイパーの操作性を以下の基準で評価した。
○：片手で軽く拭け、押してから引く際のターン時にもワイパーの清掃部ヘッドが浮かない。
○〜△：片手で軽く拭けるが、ターン時にもワイパーの清掃部ヘッドが若干浮くことがある。
△：ワイパーを押し始める時に力が必要で、ワイパーの清掃部ヘッドが若干浮くことがある。
×：ワイパーを押し始める時に非常に力が必要で、さらにターン時には清掃部ヘッドが逆さにひっくり返ることがある。
【００７６】
〔表面の毛羽抜け防止性〕
シートにおける凹凸形状が形成されている面に対し機械的に摩擦試験を行い、脱落した繊維の量より、以下の基準で評価を行った。
○：ほとんど脱落せず問題ない。
△：若干脱落する。
×：かなり脱落する。
【００７７】
〔洗浄剤の１畳目の放出量〕
花王（株）製のクイックルワイパーに、凹凸形状が外方を向くようにシートを装着してフローリングを６畳拭き続けた時の１畳あたりに放出される洗浄液量を測定した。１畳拭くごとにシートを清掃部ヘッドから外してその重量を測定することで洗浄液量を測定した。清掃方法は約９０ｃｍの距離を１往復拭くのを１ストロークとし、それを１畳の長手方向（１８０ｃｍ）に２列、短手方向（９０ｃｍ）に４列拭いて１畳の清掃を完結した。
【００７８】
〔比較例１〕
第２パターニング部材を用いない以外は実施例１と同様にしてシートを得た。このシートには凹部２１は形成されていない。得られたシートについて、実施例１と同様の測定を行った。その結果を表１に示す。
【００７９】
【表１】
2011224385.tif 000003
【００８０】
表１に示す結果から明らかなように、実施例１のシートは、比較例１のシートに比して、髪の毛の捕集率が高く、ワイパーの操作性が良好であり、繊維の毛羽立ちや繊維の抜けが生じにくいことが判る。また、洗浄剤の徐放性が高いことも判る。
【符号の説明】
【００８１】
１０  清掃用ウエットシート
１１  繊維集合体
１１ａ，１１ｂ  繊維ウエブ
１２  網状シート
２１  凹部
２２  凸部
３１  小凸部
３２  小凹部
４１  小凸状部
【図１】
2011224385.tif 000004
【図２】
2011224385.tif 000005
【図３】
2011224385.tif 000006
【図４】
2011224385.tif 000007
【図５】
2011224385.tif 000008
【図６】
2011224385.tif 000009
【図７】
2011224385.tif 000010
【図８】
2011224385.tif 000011
【図９】
2011224385.tif 000012
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
繊維ウエブを水流交絡させて形成された繊維集合体を具備し、該繊維集合体に水性洗浄剤が含浸されてなり、
前記繊維集合体の少なくとも一面が、該繊維集合体の構成繊維の交絡によって形成された多数の凸部と、該凸部を取り囲む形状の凹部とを有し、
凹部は多数の小凸状部を有しており、
前記繊維集合体の前記一面は、サンドペーパー（粒度１２００番）に対する静摩擦抵抗値が９００〜２５００ｃＮである清掃用ウエットシート。
【請求項２】
各凸部の面積が１〜１５ｃｍ2であり、凹部の面積率が１０〜７０％である請求項１記載の清掃用ウエットシート。
【請求項３】
前記水性洗浄剤の含浸率が、含浸前のウエットシートに対して１００〜５００重量％であり、
４００ｇｆ／１００ｃｍ2荷重下での該水性洗浄剤の放出量が０．００１〜０．０２ｇ／１００ｃｍ2である請求項１又は２記載の清掃用ウエットシート。
【請求項４】
前記繊維集合体の内部に網状シートが配されており、該繊維集合体の構成繊維が網状シートに交絡している請求項１ないし３の何れかに記載の清掃用ウエットシート。
【請求項５】
前記凸部内に、複数の小凸部及び小凹部が形成されている請求項１ないし４の何れかに記載の清掃用ウエットシート。
【請求項６】
前記繊維集合体が、親水性の合成繊維を含む請求項１ないし５の何れかに記載の清掃用ウエットシート。